(57)【要約】それぞれ異なる散乱、反射、または回折特性を有し、薄膜構造体と相互に重畳結合されて成る無彩表面構造体を備えた表面区分を有して成る光学的可変素子であって、回転または傾斜させると、連続的な色遷移ではなく、明確且つ略離散的色変化を観察者にもたらす素子である。
2005525593.tif 000002
【特許請求の範囲】
【請求項１】
それぞれ異なる散乱、反射、または回折特性を有し、薄膜構造体と相互に重畳結合されて成る無彩表面構造体を備えた表面区分を有して成ることを特徴とする光学的可変素子。
【請求項２】
前記無彩表面構造体が、異なる散乱特性を有する無光沢構造体であることを特徴とする請求項１記載の光学的可変素子。
【請求項３】
前記散乱特性が、色および相対明度におけるコントラスト変化において相違していることを特徴とする請求項２記載の光学的可変素子。
【請求項４】
前記無光沢構造体が、平均深度および/または相関長において相違していることを特徴とする請求項２記載の光学的可変素子。
【請求項５】
前記無光沢構造体が、等方性無光沢構造体であることを特徴とする請求項２記載の光学的可変素子。
【請求項６】
前記無光沢構造体が、異方性無光沢構造体であることを特徴とする請求項２記載の光学的可変素子。
【請求項７】
前記無彩表面構造体が、異なる反射特性を有する無彩ブレーズ構造体および/またはマクロ構造体であることを特徴とする請求項１記載の光学的可変素子。
【請求項８】
１つの表面区分の前記表面構造体が、鋸歯形構造体であることを特徴とする請求項７記載の光学的可変素子。
【請求項９】
前記薄膜構造体が、高屈折率、特に２を超える屈折率を有する薄膜層を備えて成ることを特徴とする請求項１記載の光学的可変素子。
【請求項１０】
前記薄膜構造体が、低屈折率、特に１．５未満の屈折率を有する薄膜層を備えて成ることを特徴とする請求項１記載の光学的可変素子。
【請求項１１】
請求項１から１０いずれか１項記載の光学的可変素子を有して成ることを特徴とするセキュリティー素子。
【発明の詳細な説明】
【技術分野】
【０００１】
本発明は光学的可変素子に関するものである。
【背景技術】
【０００２】
ドキュメントの信頼性を保証する分野等、特定の用途における光学的可変素子の目的は、容易に知覚可能であり、その真正性を明示できるセキュリティー機能を提供することである。
【０００３】
例えば、少なくとも1つの図形模様を有して成る光学的可変表面パターンが特許文献１に記載されている。所定の表面領域が各々の図形模様に関連付けられている。可視光を照射すると、視角によって明暗斑点を示す画像として図形模様が現れる。前記表面領域は空間周波数が２５０本/ｍｍを超える格子構造体を有し、可視域において顕著な回折効果を示す。
【０００４】
光学回折セキュリティー素子を備えたドキュメントが、例えば、特許文献２によって知られている。このセキュリティー素子は回折構造体を有して成り、入射光が回折することにより、ドキュメントの真正性を視覚的に検査することができる少なくとも1つのカラー・パターンを形成する。この回折構造体は、所定の光を照射し、担体を平面において所定の方向に所定の速度で回転させ、所定の経路に沿って所定の局部速度で観察方向を移動させたときカラー・パターンを示すものである。
【０００５】
特許文献３には図形模様を有して成る光学的可変表面パターンが開示されている。この表面パターンは、１０本/ｍｍを超える空間周波数を有する光学的に活性化される回折素子を包むＭ個のラスター・フィールドに分割されている。前記周知の光学的可変表面パターンのラスター・フィールドの最大寸法は０．３ｍｍ未満であり、各々がＮ個のフィールド要素に分割され、それぞれ回折素子を備えている。各々の回折素子がＮ個から成る図形構成における1つの所定のピクセルに対応している。レリーフ構造体のパラメータは、Ｎ個の回折素子の各々が表面区分に関連付けて決定され、Ｎ個から成る図形模様の各々が表面パターンの所定の観察方向において見える。
【０００６】
特許文献４には光学的干渉セキュリティー素子が記載されている。前記周知の素子は基体および少なくとも1つの干渉層を有して成るフィルターを備えている。干渉層はスペクトル反射率およびスペクトル透過率に関し周知の特性を有し、光の入射角によって前記特性が変化する。銀行券のような有価証書の表面領域を形成することができる基体は、前記フィルターに隣接する位置に表面区分を有し、フィルターを透過した光の一部を吸収する手段として着色されている。
【０００７】
それぞれの設計および技術にもよるが、前記の光学的可変表面パターンのように設計された光学的可変表面パターンは、例えば、三次元性または遠近性、動的効果、像反転等、視角に応じて異なる視覚的効果および光学的効果をもたらすことができる。表面パターンまたはかかる表面パターンに備えられている素子を回転させるかまたは空間における所定の軸を中心に傾けると、殆どの素子は一般的な虹色を呈する。
【０００８】
現在、特定のセキュリティー用途において、虹のスペクトル全体にわたり実質的に連続した色変化を用いることに不都合が生じている。容易に知覚可能であり、できるだけ明確に真正性を認知できるセキュリティー機能を提供するという目的に反しているからである。具体的には、かかる連続した色遷移または色変化は明確性の問題を惹起する。また、単純な模造または商用的特徴をセキュリティー・ドキュメントに移転すること等から生じる混乱を避けるためには、セキュリティー用途と商用用途とにおいて、機能性および外観における特徴の境界を明確に定める必要がある。
【特許文献１】国際公開第９７/１９８２１号パンフレット
【特許文献２】欧州特許第０１０５０９９号明細書
【特許文献３】欧州特許第０３７５８３３号明細書
【特許文献４】米国特許第３８５８９７７号明細書
【非特許文献１】Renen  Staub  et al., “Non-Standard Diffraction Structures for OVD’s”, SPIE Vol.3341, p.194-202, 1998
【発明の開示】
【発明が解決しようとする課題】
【０００９】
従って、本発明の目的は、回転または傾斜させると、連続した色遷移ではなく、明確且つ略離散的色変化を遂げたような印象を観察者にもたらす光学的可変素子を提供することである。
【課題を解決するための手段】
【００１０】
本発明によれば、前記目的は、それぞれ異なる散乱、反射、または回折特性を有し、薄膜構造体と相互に重畳結合されて成る無彩表面構造体を備え、光学的可変表面パターンを構成する表面区分によって解決される。また、本発明の目的は、それぞれ異なる散乱、反射、または回折特性を有し、薄膜構造体と相互に重畳結合されて成る無彩表面構造体を備えた２つ以上の表面区分から成る光学的可変表面パターンを有して成るセキュリティー素子によって解決される。
【００１１】
この点において、無彩表面構造体は観察者にとって実質的に無色に見える。無彩表面構造体の例には、マクロ構造体、無彩ブレーズ構造体（非対称構造体）、および、例えば、正弦格子、無光沢構造体、またはキノフォームのような対称構造体がある。前記のような各種の無彩表面構造体を用いて表面構造体の構成を変えることにより、前記無彩特性をそれぞれ得ることができる。無彩構造体の例が特許文献１に開示されている。
【００１２】
例えば、鋸歯形格子のような無彩ブレーズ構造体の場合、および、例えば、正弦格子のような無彩対称構造体の場合、表面構造体の周期は１．５μｍ以上である。ブレーズ構造体（鋸歯形、方形）は領域毎に一次関数で表すことができる、従って、傾斜反射鏡のように作用するという点において区別される。
【００１３】
各々の表面構造体の好ましい寸法範囲は２μｍ〜１０μｍである。また、これ等の表面構造体の一般的な深度範囲は５００ｎｍ〜２μｍである。製造技術の観点から言えば、前記寸法範囲の構造体から更に寸法の大きな構造体が好ましい。
【００１４】
従って、前記無彩構造体には、回折現象が僅かに光学特性に影響与える構造体から実質的に傾斜反射鏡のように作用する構造体まで含まれる。無彩ブレーズ構造体の作製方法の例が非特許文献１に記載されている。
【００１５】
また、マクロ構造体も反射によって充分作用する。マクロ構造体は、区域毎に規則的であり、概念上の基準面の座標ｘおよびｙの微分可能関数Ｍ（ｘ、ｙ）で表すことができる。関数Ｍ（ｘ、ｙ）は少なくとも一部の領域が湾曲を成す区域を表し、部分領域ΔＭ（ｘ、ｙ）＝０であり、関数Ｍ（ｘ、ｙ）は周期三角または方形関数ではない。マクロ構造体は、複雑なパターン、および、例えば、文字または記号を表す三次元レリーフ形状を成している。マクロ構造体の隣接極値は一般に少なくとも０．１ｍｍ離間している。
【００１６】
無光沢構造体は確率論的表面プロファイルによって特徴付けられ、構造体の平均深度および側面寸法は統計的特徴値によって表される。この点において、各種構造パラメータが各種好ましい方向に発生する。重要な構造パラメータは、例えば、平均深度および相関長である。この種の無光沢構造体は統計的特性を有するプロセスによって作製することができる。前記プロセスには、例えば、ウェットエッチング、研磨剤による研磨、サンドブラスティング等が含まれる。
【００１７】
無光沢構造体の一般的な平均粗度は２０ｎｍ〜２０００ｎｍの範囲であり、５０ｎｍ〜５００ｎｍの範囲が好ましい。無光沢構造体の一般的な相関長は２００ｎｍ〜５０，０００ｎｍの範囲であり、５００ｎｍ〜１０，０００ｎｍの範囲が好ましい。
【００１８】
キノフォームは回折効果によるユーザー定義の散乱特性を示す構造体である。
【００１９】
本発明による光学的可変表面パターンは、特にドキュメント、銀行券、クレジットカード等に用いられるセキュリティー素子に関連して使用される。前記セキュリティー素子は薄膜構造体と無彩回折表面構造体の組合せから成り、薄膜構造体の視覚的効果と回折表面構造体の視覚的効果とを特によく適合させることができる。
【００２０】
本発明による光学的可変表面パターンの好ましい開発成果は、特許請求の範囲に記載されている。
【００２１】
光学的可変表面パターンの好ましい実施の形態により、それぞれ異なる散乱特性を有する無光沢構造体を成す無彩表面構造体が提供される。
【００２２】
この点において、特に魅力的な選択肢として、無光沢構造体の表面区分の色彩およびコントラスト変化が異なるよう散乱特性が設計される。前記による光学的効果により、特に光学的特徴の境界が明確になる。
【００２３】
それぞれの無光沢構造体の平均深度および/または相関長が異なる場合には、更なる有益な光学的効果が得られる。従って、前記パラメータが異なる無光沢構造体を表面区分に用いることにより、表面区分が形状の異なる散乱コーンを有することになる。
【００２４】
前記無光沢構造体は等方性無光沢構造体であってよい。この関連において、等方性とは無光沢構造体の散乱特性が平面上の回転軸に依存しないことを意味する。この点において、前記のような等方性無光沢構造体は、特に、回転角の変化による可変光学素子の光学的変化を望まない場合に用いられる。
【００２５】
無光沢構造体を異方性とすることにより、更なる光学的効果を得ることができる。前記により、例えば、回転角に応じた明度または濃淡値の変化などの動的効果を得ることができる。
【００２６】
本発明による光学的可変素子の別の好ましい実施の形態により、それぞれ異なる反射特性を有するマクロ構造体またはブレーズ構造体を成す無彩表面構造体が提供される。
【００２７】
前記各々のブレーズ構造体の寸法は２μｍ〜１０μｍの範囲であり、一般的な深度は５００ｎｍ〜２μｍの範囲である。マクロ構造体の寸法は２０μｍ〜３０μｍの範囲であることが好ましい。マクロ構造体の高さは５μｍ未満であることが好ましいが、４０μｍであってもよい。マクロ構造体およびブレーズ構造体は基本的に反射によって作用する。この点において、異なる反射特性をそれぞれ選択することにより、多くの異なる光学的効果が得られる。
【００２８】
マクロ構造体の寸法の決定に際し、各々の要素のエッジ間隔およびエッジ勾配に関し、可視域において回折効果ができるだけ発生しないような値を選択する。また、薄膜構造体をマクロ構造体の上、即ち、観察者の方向に配することが好ましい。
【００２９】
表面区分の簡単なマクロ構造体は数学関数で表すことができる。例えば、周期マクロ構造体は、Ｍ（ｘ、ｙ）＝ａ×（１＋sin（２πＦｙｘｙ））で表すことができる。この場合、Ｆｙは周期マクロ構造体Ｍ（ｘ、ｙ）の座標軸ｙ方向の空間周波数である。また、マクロ構造体を別の数学関数から成る所定の区域で周期的に構成することができる。前記空間周波数Ｆｙは最大で１０本/ｍｍであり、３本/ｍｍであることが好ましい。
【００３０】
この点において、表面区分の表面構造体が鋸歯形構造体（ブレーズ構造体）であることが特に有益である。別の有益な幾何学的構造体には、例えば、マイクロレンズ構造体、波状構造体（マクロ構造体）等がある。
【００３１】
それぞれの用途に応じ、高屈折率または低屈折率の薄膜層を有する薄膜構造体を選択することが有益である。ここで、高屈折率は２を超える値が好ましく、例えば、２．３または２．４である。低屈折率は１．５未満の値が好ましく、例えば、１．４である。
【００３２】
この点において、前記薄膜構造体を様々な方法で形成することができる。一方において、それぞれ異なる屈折率を有する偶数または奇数の誘電体層、例えば、５または１０層から成る誘電体層によって形成することができる。また、吸収層および反射層に隣接したスペーサー層（λ/４またはλ/２）または分光層（透過型）によって形成することもできる。
【００３３】
本発明の光学的可変素子に別のセキュリティー機能を重畳することが更に有益である。光学的可変表面パターンに、反射層を部分的にのみ有する層を合成するか、または、例えば、キネグラムのような回折構造体を重畳することができる。
【発明を実施するための最良の形態】
【００３４】
以下、図面を参照して本発明の実施の形態の例について説明する。
【００３５】
図１は薄膜構造体と２つの等方性無光沢構造体との組合せから成る表面パターンを有して成る基体１０を示す図である。基体１０に向けられている矢印１２は有向白色照明を示している。かかる有向照明は、例えば、基体１０から比較的遠く離間した位置における単一光源から発せられた光によって得られる。
【００３６】
基体１０の２つの無光沢構造体は平均深度および/または相関長が異なり、１つの無光沢構造体が別の無光沢構造体より大きな角度範囲にわたり有向白色入射光を散乱する。大きな角度範囲にわたる無光沢構造体の散乱コーンが参照番号１４で示され、別の無光沢構造体の散乱コーンが参照番号１６で示されている。
【００３７】
前記薄膜層および無光沢構造体の特性が略他方に依存しないとすれば、有向照明に対し、色転換が正反射によらずそのものとして現れるため、独特な色転換が容易に認識できるという効果がある。
【００３８】
参照番号１８は観察方向、即ち、ユーザーが基体１０を見る方向を示している。ユーザーは基体１０を傾けて光源が正反射する位置に基体１０を合わせる必要がある。２つの無光沢構造体に薄膜構造体を重畳することにより、薄膜効果が認識される観察領域を拡大することができる。例えば、図１に示すように、散乱コーン１６を有する無光沢構造体によって占められている基体１０の表面区分は明赤色、即ち、相応の高強度を有する薄膜の赤色が見える。散乱コーン１４を有する無光沢構造体によって占められている表面区分も赤色に見えるが、散乱範囲が広く、矢印１８で示す観察方向における強度がそれに応じて低減されるため暗く見える。このことが点２０および２２によって示されている。
【００３９】
図２のように基体１０を傾けると、薄膜によって反射される有向白色照明１２が変化し、例えば、矢印２３で示す緑色方向に反射される。矢印１２で示す有向白色照明および矢印１８で示す観察方向は変化しない。
【００４０】
更に、無光沢構造体の散乱コーン１４および１６に対応する異なる散乱特性により、図１の点２０で示すこれまで明るかった表面区分が暗くなり、点２２で示すこれまで暗かった表面区分、図２では２２’に対応する区域が明るくなる。この場合、具体的な色構成は薄膜によって予め定められている。当然のことながら、赤色から緑色への色変化は１つの例に過ぎない。色変化の他に、相対明度におけるコントラストも有効に変化する。前記色およびコントラスト変化による効果を照応目的に有効利用することができ、観察者に対し簡単に情報を伝達することができる。
【００４１】
図３は薄膜構造体２４と非対称無彩構造体との組合せを示す線図である。ここにおいて、参照番号２６は、互いに隣接した２つの異なる表面素子２８および３０を有して成る表面パターンを示す線図である。領域３２は鋸歯状に傾斜させた薄膜構造体を示し、領域３４は平面薄膜構造体を示している。前記２つの薄膜構造体３２、３４の異なる光学的作用は、基本的に、傾斜薄膜構造体３２において、光学的効果にとって重要な薄膜の厚さＤｅｆｆと物理的に蒸着される層厚Ｄｐｈｙｓとに差異があることに起因している。これに反し、平面薄膜構造体３４においては、薄膜の厚さＤｅｆｆと層厚Ｄｐｈｙｓとに差異はない。それぞれの薄膜に高屈折率材料または低屈折率材料を用いるかに応じ、薄膜構造体２４により２つの異なる効果が有効に得られる。薄層の光学的特性については、例えば、O.S.Heavens,”Optical Properties of Thin Solid Films”, London, Butterworths Scientific Publications, p154 ff, 1955 に記載されている。
【００４２】
高屈折率の薄膜材料の場合、表面区分を異なる色にすることができ、これらの色は比較的大きな傾斜角範囲にわたり安定している。低屈折率の薄膜材料の場合、非対称色反転が可能である。即ち、表面区分２８または３０を傾けると、１つの表面区分の色が、例えば、赤色から緑色に転換し、別の表面区分の色が緑色から赤色に転換する。しかし、１つの表面区分の赤色と表面区分を傾斜させた後の別の表面区分の赤色とはまったく同じではなく僅かに異なっている。緑色および別の色についても同じことが言える。
【００４３】
このように、無彩回折効果が薄膜干渉効果によって所定の色反転に重畳され、それによって明確な色変化が保証される。解決が困難である周知の連続的色変化における鮮明度の問題が、本発明による明確な色変化によって解消される。
【図面の簡単な説明】
【００４４】
【図１】有向白色光が照射されている光学的可変表面パターンを示す図であって、薄膜構造体と２つの等方性無光沢構造体との組合せによる作用を説明するための図。
【図２】光学的可変表面パターンが傾いている点が異なる図１と同様の図。
【図３】薄膜構造体を有する非対称無彩構造体および平面薄膜構造体を示す線図。
【符号の説明】
【００４５】
１０                基体
１２                有向白色照明
１４、１６          散乱コーン
１８                観察方向
２４、３２、３４    薄膜構造体
２６                表面パターン
２８、３０          表面素子
Ｄｅｆｆ            薄膜の厚さ
Ｄｐｈｙｓ          層厚
【図１】
2005525593.tif 000003
【図２】
2005525593.tif 000004
【図３】
2005525593.tif 000005
【国際調査報告】
2005525593.tif 000006
2005525593.tif 000007
2005525593.tif 000008
2005525593.tif 000009
2005525593.tif 000010
2005525593.tif 000011